(57)【要約】      （修正有）【課題】高温サイクル特性が良好で、かつ、高温充放電サイクルを繰り返した後の自己放電の増大化が抑制された非水系二次電池を提供する。【解決手段】正極合剤層がシランカップリング剤、カップリング剤の少なくとも１種を正極活物質の質量に対して０．００３質量％〜５質量％含有し、非水電解質は、下記一般式（II）で表されるＤＯＸ誘導体を非水電解質総質量に対して０．０５質量％以上含有している。2011154949.tif 000012【選択図】なし【特許請求の範囲】
【請求項１】
リチウム複合酸化物を正極活物質とする正極合剤層が形成された正極極板と、負極極板と、セパレータと、非水電解質とを備える非水系二次電池において、
前記正極活物質の平均粒径が４．５〜１５．５μｍ、比表面積が０．１３〜０．８０ｍ２／ｇであり、
前記正極合剤層がシランカップリング剤もしくは下記一般式（Ｉ）で表されるカップリング剤の少なくとも１種を前記正極活物質の質量に対して０．００３質量％以上５質量％以下含有し、
前記非水電解質は、下記一般式（II）で表されるＤＯＸ誘導体を非水電解質総質量に対して０．０５質量％以上３．０質量％以下含有することを特徴とする非水系二次電池。
【化４】
2011154949.tif 000008
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【化５】
2011154949.tif 000009
（ただし、Ｘ１〜Ｘ４はフッ素基、アルキル基あるいはフッ素化アルキル基であり、それらは互いに同一でもよいし異なってもよいが、それらのうちの少なくとも１つはフッ素基あるいはフッ素化アルキル基である。）。
【請求項２】
前記正極合剤層が下記一般式（Ｉ）で表されるカップリング剤を含有し、前記ＭがＡｌであることを特徴とする請求項１に記載の非水系二次電池。
【化６】
2011154949.tif 000010
（ただし、Ｒ１及びＲ２は炭素原子数１〜１８のアルキル基又はアルコキシ基であり、ｎは１〜４の整数を表す。）
【請求項３】
前記正極合剤層が下記一般式（Ｉ）で表されるカップリング剤を含有し、前記Ｒ１及びＲ２は、少なくとも一方がアルコキシ基であることを特徴とする請求項１に記載の非水系二次電池。
【化７】
2011154949.tif 000011
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【発明の詳細な説明】
【技術分野】
【０００１】
本発明は、リチウム複合酸化物を正極活物質とし、１，３−ジオキサン誘導体（以下、「ＤＯＸ誘導体」という。）を含有する非水電解質を使用した非水系二次電池に関する。更に詳しくは、本発明は、リチウム複合酸化物を正極活物質とし、ＤＯＸ誘導体を含有する非水電解質を使用した際に、良好な高温充放電サイクル特性（以下、「高温サイクル特性」という。）を有しながらも、高温充放電サイクルを繰り返した後の自己放電の増大化を抑制した非水系二次電池に関する。
【背景技術】
【０００２】
今日の携帯電話機、携帯型パーソナルコンピューター、携帯型音楽プレイヤー等の携帯型電子機器の駆動電源として、更には、ハイブリッド電気自動車（ＨＥＶ）や電気自動車（ＥＶ）用の電源として、高エネルギー密度を有し、高容量であるリチウムイオン二次電池に代表される非水系二次電池が広く利用されている。
【０００３】
これらの非水系二次電池の正極活物質としては、リチウムイオンを可逆的に吸蔵・放出することが可能なＬｉＭＯ２（但し、ＭはＣｏ、Ｎｉ、Ｍｎの少なくとも１種である）で表されるリチウム遷移金属複合酸化物、すなわち、ＬｉＣｏＯ２、ＬｉＮｉＯ２、ＬｉＮｉｙＣｏ１−ｙＯ２（ｙ＝０．０１〜０．９９）、ＬｉＭｎＯ２、ＬｉＭｎ２Ｏ４、ＬｉＣｏｘＭｎｙＮｉｚＯ２（ｘ＋ｙ＋ｚ＝１）、又はＬｉＦｅＰＯ４などのオリビン構造を有するリン酸化合物が一種単独もしくは複数種を混合して用いられている。
【０００４】
また、非水系二次電池に使用される負極活物質としては、黒鉛、非晶質炭素などの炭素質材料が広く用いられている。その理由は、炭素質材料は、リチウム金属やリチウム合金に匹敵する放電電位を有しながらも、デンドライトが成長することがないため、安全性が高く、更に初期効率に優れ、電位平坦性も良好であり、また、密度も高いという優れた性質を有しているためである。
【０００５】
また、非水電解質の非水溶媒としては、炭酸エステル（カーボネートとも称される）類、ラクトン類、エーテル類、エステル類などが単独であるいは２種類以上が混合されて使用されているが、これらの中では特に誘電率が大きく、非水電解質のイオン伝導度が大きくなる炭酸エステル類が多く使用されている。この非水溶媒として、下記特許文献１には、エチレンカーボネート（ＥＣ）及びプロピレンカーボネート（ＰＣ）の両者を含む混合溶媒にＤＯＸ誘導体を含有させると、非水電解質の酸化分解が抑制され、その非水電解質が電気化学的に安定化するために、サイクル特性が向上することが示されている。
【０００６】
なお、下記特許文献２には、非水系二次電池の高電圧かつ重充放電条件下でのサイクル特性の向上を目的として、正極合剤中にアルミニウム系カップリング剤を混合した例が示されている。また、下記特許文献３には、非水系二次電池の低温における正極と電解液との濡れ性を改善し、低温での出力特性が良好となるようにすることを目的として、正極合剤中にエポキシ基、アミノ基等の有機反応基と、メトキシ基、エトキシ基等の結合基と、を有するシランカップリング剤を分散させた例が示されている。
【０００７】
また、下記特許文献４には、非水系二次電池の間欠サイクルを繰り返す場合のサイクル特性の向上を目的として、正極活物質を複数の結合基を有するシランカップリング剤で処理した例が示されている。また、下記特許文献５には、非水系二次電池のサイクル特性の向上を目的として、正極合剤層の圧縮時に生じる正極活物質の破断面近傍にシランカップリング剤を存在させた例が示されている。更に、下記特許文献６には、電極活物質合剤のスラリー中に表面処理剤を混合して、電極活物質を表面処理した例が示されている。
【先行技術文献】
【特許文献】
【０００８】
【特許文献１】特開２００８−０８４７０５号公報
【特許文献２】特開平０９−１９９１１２号公報
【特許文献３】特開２００２−３１９４０５号公報
【特許文献４】特開２００７−２４２３０３号公報
【特許文献５】特開２００７−２８０８３０号公報
【特許文献６】特開２００７−３０５４５３号公報
【発明の概要】
【発明が解決しようとする課題】
【０００９】
上記特許文献１に開示されている発明によれば、非水電解質中にＤＯＸ誘導体を含んでいるため、サイクル特性が向上していることが認められる。しかしながら、非水電解質中にＤＯＸ誘導体を含んでいるものを使用すると、高温下で充放電サイクルを繰り返した後の自己放電が増大化してしまうという課題が存在している。
【００１０】
また、上記特許文献２〜６に開示されている発明によれば、正極合剤中にシラン系ないしアルミニウム系カップリング剤を混合すると、一応サイクル特性の向上と低温環境下での出力特性の向上が達成し得ることが示唆されている。しかしながら、上記特許文献２〜６には、正極合剤中にシラン系ないしアルミニウム系カップリング剤を混合した際、非水電解質中にＤＯＸ誘導体を添加した場合の作用効果については何も示されていない。
【００１１】
発明者は、上述のような非水電解質中の非水溶媒として少なくともＤＯＸ誘導体を含んでいるものを使用した際の高温充放電サイクルを繰り返した後の自己放電の増大化を抑制すべく種々検討を重ねた結果、正極合剤中にシラン系又はアルミニウム系カップリング剤を所定量含有させると共に、リチウム複合酸化物からなる正極活物質の平均粒径及び比表面積を所定範囲に維持すると解決できることを見出し、本発明を完成するに至ったのである。
【００１２】
すなわち、本発明は、リチウム複合酸化物を正極活物質とし、ＤＯＸ誘導体を含有する非水電解質を使用した非水系二次電池において、高温下で充放電サイクルを繰り返した後の自己放電の増大化を抑制し、しかも、高温サイクル特性に優れた非水系二次電池を提供することを目的とする。
【課題を解決するための手段】
【００１３】
上記目的を達成するために、本発明の非水系二次電池は、
リチウム複合酸化物を正極活物質とする正極合剤層が形成された正極極板と、負極極板と、セパレータと、非水電解質とを備える非水系二次電池において、
前記正極活物質の平均粒径が４．５〜１５．５μｍ、比表面積が０．１３〜０．８０ｍ２／ｇであり、
前記正極合剤層がシランカップリング剤もしくは下記一般式（Ｉ）で表されるカップリング剤の少なくとも１種を前記正極活物質の質量に対して０．００３質量％以上５質量％以下含有し、
前記非水電解質は、下記一般式（II）で表される１，３−ジオキサン誘導体を非水電解質総質量に対して０．０５質量％以上３．０質量％以下含有することを特徴とする。
【化１】
2011154949.tif 000002
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【化２】
2011154949.tif 000003
（ただし、Ｒ１〜Ｒ４は、水素原子、フッ素原子、ヒドロキシル基、炭素数１〜４のアルキル基あるいはアルコキシ基、アリール基、ビニル基又はアリル基である。）。
【００１４】
本発明の非水系二次電池においては、上記一般式（II）で表されるＤＯＸ誘導体が非水電解質総質量に対して０．０５質量％以上３．０質量％以下含有されている。このような構成を採用すると、非水電解質の分解が抑制され、その非水電解質が電気化学的に安定化するために高温サイクル特性が向上し、更に、高温下で充放電サイクルを繰り返した後の自己放電の増大化が抑制される。非水電解質中のＤＯＸ誘導体の含有量が非水電解質の総質量に対して０．０５質量％未満であると、ＤＯＸ誘導体添加の効果が現れなくなる。非水電解質中のＤＯＸ誘導体の含有量が非水電解質の総質量に対して３．０質量％を越えると、高温サイクル特性が低下し出すので、３．０質量％を超えないことが好ましい。
【００１５】
このようなＤＯＸ誘導体の特性は、以下の理由によって生じているものと考えられている。すなわち、ＤＯＸ誘導体は、酸化電位が低く、正極表面に安定な表面被膜を形成する作用を有するために、非水電解質の酸化分解が抑制され、サイクル特性の維持に効果を発揮しているものと考えられる。しかしながら、ＤＯＸ誘導体を非水電解質に添加した非水系二次電池では、酸化被膜形成時の副生成物によるものと思われるが、正極活物質からの遷移金属の溶出量が多くなる。この遷移金属の溶出は、高温になるほど促進される。更に、溶出した遷移金属は負極表面に析出することがあるが、この負極表面に析出した遷移金属の表面にＤＯＸ誘導体によって安定な保護膜が形成され易いと考えられるため、高温下で充放電サイクルを繰り返した後には微小短絡パスを形成し易く、自己放電が進行すると考えられる。
【００１６】
なお、ＤＯＸ誘導体としては、例えば、１−３ジオキサン、２−メチル−１，３−ジオキサン、４−メチル−１，３−ジオキサン、２，４−ジメチル−１，３−ジオキサン、４−４−ジメチル−１，３−ジオキサン、４−フェニル−１，３−ジオキサン、２，２−ジメチル−５−ヒドロキシ−１，３−ジオキサン、４，４，６−トリメチル−２−ビニル−１，３−ジオキサン、５−アリール−１，３−ジオキサン、５−エトキシ−１，３−ジオキサン、等が挙げられる。これらのＤＯＸ誘導体は２種以上混合して用いてもよい。
【００１７】
また、本発明の非水系二次電池においては、正極合剤層はシランカップリング剤もしくは上記一般式（Ｉ）で表されるカップリング剤の少なくとも１種からなるカップリング剤を含有していることが必要である。正極合剤層がこのようなカップリング剤を含有していない場合、或いは他の種類のカップリング剤を含有している場合には、その他の本発明の上記条件を全て満たしていても、自己放電特性及び高温サイクル特性共に低下する。
【００１８】
また、本発明の非水系二次電池においては、正極合剤層はシランカップリング剤もしくは上記一般式（Ｉ）で表されるカップリング剤の少なくとも１種からなるカップリング剤を正極活物質の質量に対して０．００３質量％以上５質量％以下含有していることが必要である。これらのカップリング剤の含有量が正極活物質の質量に対して０．００３質量％未満であると、その他の本発明の上記条件を全て満たしていても、少なすぎてカップリング剤添加の効果が現れなくなる。これらのカップリング剤の含有量が正極活物質の質量に対して５質量％を超えると、その他の本発明の上記条件を全て満たしていても、初期容量が小さくなってしまう。
【００１９】
このような正極合剤層中にカップリング剤を混入することの効果は、以下の理由によって奏されるものと推定される。すなわち、カップリング剤が正極合剤中に予め添加されていると、カップリング剤とＤＯＸ誘導体の酸化分解化合物が相互作用する結果、正極表面により強固な被膜形成が進み、正極活物質からの遷移金属の溶出が抑制され、高温充放電サイクル後の自己放電が起こり難くなっているものと推察される。一方、正極合剤中のカップリング剤の含有量が多すぎると、正極表面に形成される被膜が強固すぎて正極抵抗が大きくなること、及びカップリング剤は電極反応に直接関与する成分ではないために単位体積当たりの正極活物質含有量が減少するため、初期容量の低下に繋がったものと推察される。
【００２０】
また、本発明の非水系二次電池においては、正極活物質の平均粒径は４．５〜１５．５μｍ、比表面積は０．１３〜０．８０ｍ２／ｇであることが必要である。正極活物質の平均粒径が４．５μｍ未満であると、その他の本発明の上記条件を全て満たしていても、自己放電特性及び高温サイクル特性共に低下する。また、正極活物質の平均粒径が１５．５μｍを超えると、その他の本発明の上記条件を全て満たしていても、自己放電特性は良好であるが、高温サイクル特性が低下し出す。
【００２１】
また、本発明の非水系二次電池においては、正極活物質の比表面積が０．１３ｍ２／ｇ未満であると、その他の本発明の上記条件を全て満たしていても、自己放電特性は良好であるが、高温サイクル特性が低下する。また、正極活物質の比表面積が０．８０ｍ２／ｇを超えると、その他の本発明の上記条件を全て満たしていても、自己放電特性及び高温サイクル特性共に低下する。
【００２２】
このような正極活物質の平均粒径及び比表面積を限定することの効果は、以下の理由によって生じたものと推定される。すなわち、正極活物質の平均粒径が小さ過ぎる場合又は比表面積が大き過ぎる場合は、正極活物質表面の反応に関与する部分の面積が増大化することにより、ＤＯＸ誘導体の酸化分解化合物が過剰に生産される結果、ＤＯＸ誘導体の酸化分解化合物とカップリング剤との間の反応が十分に進行できなかったものと考えられる。逆に、正極活物質の平均粒径が大き過ぎる場合又は比表面積が小さすぎる場合には、形成された正極表面被膜の抵抗が大きくなるため、高温サイクル特性が低下してしまうことになるものと考えられる。
【００２３】
なお、本発明の非水系二次電池で使用する正極活物質としては、ＬｉＣｏＯ２、ＬｉＮｉＯ２、ＬｉＭｎ２Ｏ４、ＬｉＭｎＯ２、ＬｉＮｉ１−ｘＭｎｘＯ２（０<ｘ<１）、ＬｉＮｉ１−ｘＣｏｘＯ２（０<ｘ<１）、ＬｉＮｉｘＭｎｙＣｏｚＯ２（０<ｘ、ｙ、ｚ<１、ｘ＋ｙ＋ｚ＝１）などのリチウム複合酸化物が好ましい。
【００２４】
また、本発明の非水系二次電池で使用し得る負極活物質としては、黒鉛、難黒鉛化性炭素及び易黒鉛化性炭素などの炭素原料、ＬｉＴｉＯ２及びＴｉＯ２などのチタン酸化物、ケイ素及びスズなどの半金属元素、又はＳｎ−Ｃｏ合金等が挙げられる。
【００２５】
また、本発明の非水系二次電池において、上記一般式（II）で表されるＤＯＸ誘導体と混合して使用し得る他の非水溶媒としては、エチレンカーボネート（ＥＣ）、プロピレンカーボネート（ＰＣ）、ブチレンカーボネート（ＢＣ）などの環状炭酸エステル、フッ素化された環状炭酸エステル、γ−ブチルラクトン（ＢＬ）、γ−バレロラクトン（ＶＬ）などの環状カルボン酸エステル、ジメチル−カーボネート（ＤＭＣ）、エチルメチルカーボネート（ＥＭＣ）、ジエチルカーボネート（ＤＥＣ）、メチルプロピルカーボネート（ＭＰＣ）、ジブチルカーボネート（ＤＮＢＣ）などの鎖状炭酸エステル、フッ素化された鎖状炭酸エステル、ピバリン酸メチル、ピバリン酸エチル、メチルイソブチレート、メチルプロピオネートなどの鎖状カルボン酸エステル、Ｎ、Ｎ'−ジメチル−ホルムアミド、Ｎ−メチルオキサゾリジノンなどのアミド化合物、スルホランなどの硫黄化合物、テトラフルオロ硼酸１−エチル−３−メチルイミダゾリウムなどの常温溶融塩などが例示できる。これらは２種以上混合して用いることが望ましい。この中でもＥＣ、ＰＣ等の鎖状炭酸エステル、フッ素化された環状炭酸エステル、鎖状炭酸エステル、フッ素化された鎖状炭酸エステル、３級カルボン酸エステルが特に好ましい。
【００２６】
また、本発明の非水系二次電池で使用するセパレータとしては、ポリプロピレンやポリエチレンなどのポリオレフィン材料から形成された微多孔膜からなるセパレータが選択できる。セパレータのシャットダウン応答性を確保するために、融点の低い樹脂を混合してもよく、更には、耐熱性を得るために高融点樹脂との積層体や無機粒子を担持させた樹脂としてもよい。
【００２７】
なお、本発明の非水系二次電池で使用する非水電解質中には、電極の安定化用化合物として、更に、ビニレンカーボネート（ＶＣ）、ビニルエチルカーボネート（ＶＥＣ）、無水コハク酸（ＳＵＣＡＨ）、無水マイレン酸（ＭＡＡＨ）、グリコール酸無水物、エチレンサルファイト（ＥＳ）、ジビニルスルホン（ＶＳ）、ビニルアセテート（ＶＡ）、ビニルピバレート（ＶＰ）、カテコールカーボネート、ビフェニル（ＢＰ）などを添加してもよい。これらの化合物は、２種以上を適宜に混合して用いることもできる。
【００２８】
また、本発明の非水系二次電池で使用する非水溶媒中に溶解させる電解質塩としては、非水系二次電池において一般に電解質塩として用いられるリチウム塩を用いることができる。このようなリチウム塩としては、ＬｉＰＦ６、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＣ（Ｃ２Ｆ５ＳＯ２）３、ＬｉＡｓＦ６、ＬｉＣｌＯ４、Ｌｉ２Ｂ１０Ｃｌ１０、Ｌｉ２Ｂ１２Ｃｌ１２など及びそれらの混合物が例示される。これらの中でも、ＬｉＰＦ６（ヘキサフルオロリン酸リチウム）が特に好ましい。前記非水溶媒に対する電解質塩の溶解量は、０．５〜２．０ｍｏｌ／Ｌとするのが好ましい。
【００２９】
更に、本発明の非水系二次電池においては、非水電解質は液状のものだけでなく、ゲル化されているものであってもよい。
【００３０】
また、本発明の非水系二次電池で採用し得るシランカップリング剤としては、分子内に少なくとも１つの有機官能基と、複数の結合基とを有するものを使用し得る。有機官能基は、様々な炭化水素骨格を有するものであればよい。この有機官能基としては、例えばアルキル基、メルカプトプロピル基、トリフルオロプロピル基などが挙げられる。また、結合基としては、加水分解性のアルコキシ基などが挙げられる。
【００３１】
また、上記一般式（Ｉ）の構造を有するカップリング剤におけるＭとしては、Ａｌ、Ｔｉ、Ｚｒから選択される１種とすることができるが、特にＭをＡｌとすることが好ましい。ＭをＡｌとすると、安価に合成でき、しかも、ＭをＴｉ又はＺｒとした場合よりも良好な結果が得られる。
【００３２】
また、上記一般式（Ｉ）の構造を有するカップリング剤としては、Ｒ１又はＲ２の少なくとも一つがアルコキシ基（エトキシ基、ｉｓｏ−プロポキシ基、ｔｅｒｔ−ブトキシ基等）である場合、特性改善効果が大きい。また上記一般式（Ｉ）のＭ原子にアルコキシ基（ｉｓｏ−プロボキシ基、ｔｅｒｔ−プトキシ基等）が結合している場合、正極活物質に対する反応性が向上するため好ましい。なお、Ｍ原子に結合するアルコキシ基の数は、化合物の耐加水分解性を高めるために、二つまでが好ましい。
【００３３】
また、本発明の非水系二次電池の正極合剤層中に含有させるカップリング剤の含有方法については、正極極板に直接塗布あるいは正極合剤スラリーに混合してもよい。このカップリング剤は、特に限定されないが、適当な有機溶媒、例えばアセトン、メチルエチルケトン（ＭＥＫ）などのケトン類、テトラヒドロフラン（ＴＨＦ）などのエーテル類、エタノール、イソプロパノールなどのアルコール類、Ｎ−メチル−２−ピロリドン（ＮＭＰ）、シリコーンオイル等を用いて希釈して使用してもよい。
【発明を実施するための形態】
【００３４】
以下、本発明を実施するための形態を実施例及び比較例を用いて詳細に説明する。但し、以下に示す実施例は、本発明の技術思想を具体化するための非水系二次電池の一例を示すものであって、本発明をこの実施例に限定することを意図するものではなく、本発明は特許請求の範囲に示した技術思想を逸脱することなく種々の変更を行ったものにも均しく適用し得るものである。
【００３５】
最初に、各種実施例及び比較例に共通する非水系二次電池の具体的製造方法について説明する。
［正極の作製］
各種正極活物質を９５質量％、導電剤としての無定形炭素ＨＳ−１００（商品名）２．５質量％、ポリフッ化ビニリデン（ＰＶｄＦ）２．５質量％の割合で混合して正極合剤とし、これに正極合剤質量の５０質量％のＮ−メチルピロリドン（ＮＭＰ）を加えてスラリー状にした。得られたスラリーに各種カップリング剤を所定量添加し、十分に撹拌した後、ドクターブレード法により厚さ１２μｍのアルミ箔の両面に塗布（塗布量４００ｇ／ｍ２）した。その後、加熱乾燥（７０〜１４０℃）してＮＭＰを除去した後、加圧成型して充填密度３．７０ｇ／ｃｍ３（ＬｉＭｎ２Ｏ４、ＬｉＭｎ１／３Ｎｉ１／３Ｃｏ１／３Ｏ２については３．１２ｇ／ｃｍ３））となるようにし、所定の大きさに切り出して正極板を得た。
【００３６】
なお、正極活物質粒子の平均粒径及び比表面積については、ミックスマラーによる粉砕及び分級操作により制御し、平均粒径についてはレーザー回折式粒度分布測定装置を用いて測定し、比表面積は窒素吸着によるＢＥＴ比表面積測定法により測定し、所定の平均粒径及び比表面積であることを確認した。
【００３７】
［負極の作製］
人造黒鉛（ｄ＝０．３３５ｎｍ）９７質量％、増粘剤としてのカルボキシメチルセルロース（ＣＭＣ）２質量％、結着材としてのスチレンブタジエンゴム（ＳＢＲ）１質量％の割合で混合し、これに水を加えてスラリー状にして厚さ８μｍの銅箔の両面に塗布（塗布量２１０ｇ／ｍ２）した。その後、これを乾燥させて水分を除去した後、圧縮ローラーを用いて充填密度１．６ｇ／ｃｍ３となるまで圧縮し、所定の大きさに切り出して負極極板を作製した。
【００３８】
［注液前電池の作製］
所定の寸法にスリットした正極板と負極板に集電タブを溶接し、厚さ１６μｍのポリエチレン微多孔膜のセパレータを挟んで捲回し、巻回電極体を作製した。得られた巻回電極体をカップ成型したラミネート外装体内に収納し、注液口を除いて熱シールすることにより注液前電池を作製した。
【００３９】
［電池の作製］
非水電解質としては、ＥＣ／ＰＣ／ピバリン酸メチルをそれぞれ体積比で３０／２０／５０となるように混合した非水溶媒を用い、これに電解質塩としてのＬｉＰＦ６濃度が１Ｍとなるように溶解したものを用いた。更に、ＤＯＸ誘導体を添加する場合には、非水電解質総質量に対して所定量添加した。この非水電解質６ｍｌを注液口より注入した後に真空含浸処理を行い、その後注液口を熱シールして充放電を行い、設計容量１５００ｍＡｈ（１Ｉｔ＝１５００ｍＡ）の非水系二次電池を完成させた。
【００４０】
［電池特性の測定］
上述のようにして作製された各実施例及び比較例の電池のそれぞれに対し、以下の測定方法に従って、初期容量、高温サイクル特性、及び、自己放電量を求めた。
【００４１】
［初期容量の測定］
各実施例及び比較例の電池のそれぞれに対し、２３℃の恒温槽中で、０．５Ｉｔ＝７５０ｍＡの定電流で電池電圧が４．２Ｖに達するまで充電し、更に電池電圧が４．２Ｖに達した後は、４．２Ｖの定電圧で電流値が０．１２Ｉｔ＝１８０ｍＡになるまで充電した。その後、０．５Ｉｔ＝７５０ｍＡの定電流で電池電圧が２.７５Ｖになるまで放電した。このときの放電容量を初期容量として求めた。
【００４２】
［高温サイクル特性の測定］
各実施例及び比較例のそれぞれの電池について、６０℃の恒温槽中で、１Ｉｔ＝１５００ｍＡの定電流で電池電圧が４．２Ｖに達するまで充電し、更に電池電圧が４．２Ｖに達した後は、４．２Ｖの定電圧で電流値が０．１Ｉｔ＝１５０ｍＡになるまで充電した。その後、２０分間休止した後、１Ｉｔ＝１５００ｍＡの定電流で電池電圧が２.７５Ｖになるまで放電した。このときの放電容量を１サイクル時の放電容量として求めた。同様の充放電を６０℃の恒温槽中で４００回繰り返し、４００回目の放電容量を４００サイクル時の放電容量として求め、以下の計算式に基いて高温サイクル特性（％）を求めた。
高温サイクル特性（％）
＝（４００サイクル時の放電容量／１サイクル時の放電容量）×１００
【００４３】
［自己放電量の測定］
前記の高温サイクル特性の測定を行った各電池について、２３℃の恒温槽中で、０．５Ｉｔ＝７５０ｍＡの定電流で電池電圧が４．２Ｖに達するまで充電し、更に電池電圧が４．２Ｖに達した後は、４．２Ｖの定電圧で電流値が（１／５０）Ｉｔ＝３０ｍＡになるまで充電して満充電状態とした。この満充電状態の電池を２３℃で３ヶ月間放置した。その後、０．０１Ｉｔ＝１５ｍＡの定電流で、電池の開回路電圧が保管前の電池の開回路電圧に等しくなるまで再充電を行い、このとき流れた充電量を自己放電量として求めた。
【００４４】
［実施例１〜１５、比較例１〜１０］
実施例１〜１５、比較例１〜１０の非水系二次電池としては、正極活物質として平均粒径が１３．１μｍであり、比表面積が０．２５ｍ２／ｇのＬｉＣｏＯ２を用いた。なお、以下においては、各種ＤＯＸ誘導体の添加量は非水電解質の総質量に対する割合を示し、各種カップリング剤の添加量は正極活物質量に対する割合を示している。
【００４５】
比較例１は、非水電解質中にＤＯＸ誘導体を含まず、正極合剤層中にカップリング剤も添加しなかったものである。また、比較例２〜７は、非水電解質中にＤＯＸ誘導体として１，３−ジオキサンを０．０５〜２．００質量％まで変化させて添加し、正極合剤層中にカップリング剤を添加しなかったものである。
【００４６】
また、比較例８及び９は、非水電解質中にＤＯＸ誘導体を添加せず、正極合剤層中にカップリング剤としてアルミニウムビスエチルアセトアセテートモノアセチルアセトネート（比較例８）ないしメチルトリエトキシシラン（比較例９）を添加したものである。更に、比較例１０は非水電解質中にＤＯＸ誘導体として１，３−ジオキサンを０．０３質量％添加し、正極合剤層中にカップリング剤としてアルミニウムビスエチルアセトアセテートモノアセチルアセトネートを０．２０質量％添加したものである。
【００４７】
更に、実施例１〜９は、正極合剤層中にカップリング剤としてアルミニウムビスエチルアセトアセテートモノアセチルアセトネートをそれぞれ０．２０質量％添加し、非水電解質中にＤＯＸ誘導体として１，３−ジオキサン（実施例１）、２−メチル−１，３−ジオキサン（実施例２）、４−メチル−１，３−ジオキサン（実施例３）、２，４−ジメチル−１，３−ジオキサン（実施例４）、４−フェニル−１，３−ジオキサン（実施例５）、２，２−ジメチル−５−ヒドロキシ−１，３−ジオキサン（実施例６）、４、４、６−トリメチル−２−ビニル−１，３−ジオキサン（実施例７）、５−アリール−１，３−ジオキサン（実施例８）及び５−エトキシ−１，３−ジオキサン（実施例９）をそれぞれ１．００質量％添加したものである。
【００４８】
また、実施例１０〜１５は、正極合剤層中にカップリング剤としてアルミニウムビスエチルアセトアセテートモノアセチルアセトネートをそれぞれ０．２０質量％添加し、非水電解質中にＤＯＸ誘導体として１，３−ジオキサンを０．０５〜３．０質量％まで変化させて添加したものである。これらの実施例１〜１５及び比較例１〜１０の測定結果を纏めて表１に示す。なお、表１では、理解を容易にするため、実施例１の結果は２箇所に記載されている。
【００４９】
【表１】
2011154949.tif 000004
【００５０】
表１に示した結果から、以下のことが分かる。すなわち、正極合剤層中にカップリング剤が添加されていない比較例１〜７の結果は、非水電解質中に１，３−ジオキサンを添加（比較例２〜７）すると、１，３−ジオキサンが添加されていない（比較例１）場合よりも、自己放電量は大幅に大きくなっている。ただし、高温サイクル特性及び初期容量は１，３−ジオキサンの添加の有無によりあまり変化しない。
【００５１】
また、正極合剤層中にカップリング剤が添加されているが非水電解質中にＤＯＸ誘導体が添加されていない比較例８及び９の測定結果は、初期容量及び高温サイクル特性はカップリング剤及び非水電解質中の１，３−ジオキサンが無添加の比較例１の電池とほぼ同等の結果が得られているが、自己放電量は比較例１の電池よりも大きくなっている。
【００５２】
それに対し、正極合剤層中にカップリング剤としてのアルミニウムビスエチルアセトアセテートモノアセチルアセトネートが０．２０質量％添加されていると、非水電解質中に各種のＤＯＸ誘導体が１．００質量％添加（実施例１〜９）されていれば、初期容量は比較例１〜９のものとほぼ同等であるが、比較例１〜９のものよりも、高温サイクル特性は良好となっており、自己放電量も非常に小さく、優れた結果が得られている。
【００５３】
また、正極合剤層中にカップリング剤としてのアルミニウムビスエチルアセトアセテートモノアセチルアセトネートが０．２０質量％添加されている場合、非水電解質中の１，３−ジオキサンの添加量が非水電解質の総質量に対して０．０５質量％未満（比較例１０）であると、初期容量は実施例１、１０〜１５のものとほぼ同等であるが、高温サイクル特性は大きく低下し、自己放電量は大きくなっており、いずれも実施例１、１０〜１５のものよりもに劣る結果となっている。したがって、非水電解質中のＤＯＸ誘導体の添加量は０．０５質量％以上とすればよい。
【００５４】
なお、実施例１、１０〜１５の結果から、非水電解質中の１，３−ジオキサンの添加量が１．０質量％以上では１，３−ジオキサンの添加量が増大すると高温サイクル特性が低下していく傾向があるので、非水電解質中の１，３−ジオキサン等のＤＯＸ誘導体の添加割合は３．０質量％を超えない方がよい。
【００５５】
［実施例１６〜３３、比較例１１及び１２］
実施例１６〜３３、比較例１１及び１２の非水系二次電池としては、正極活物質として平均粒径が１３．１μｍであり、比表面積が０．２５ｍ２／ｇのＬｉＣｏＯ２を用い、更に非水電解質中に添加するＤＯＸ誘導体としては１，３−ジオキサンを１．０質量％となるように添加したものを用いた。
【００５６】
比較例１１としては、カップリング剤として鉄トリスアセチルアセテートを用いた。実施例１６〜２１はカップリング剤として各種の下記一般式（Ｉ）で表される各種化合物を用いたものであり、実施例２２〜２６は各種のシランカップリング剤を用いたものである。なお、実施例１６〜２１で使用したカップリング剤のうち、実施例１８で使用したアルミニウムトリスアセチルアセトネート及び実施例２１で使用したジルコニウムテトラキスアセチルアセトネート以外は、全てアルコキシ基を有する化合物である。また、実施例１６〜２６で用いた各種カップリング剤名は表２に纏めて示してある。
【化３】
2011154949.tif 000005
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【００５７】
また、実施例２７〜３３及び比較例１２は、カップリング剤としてアルミニウムビスエチルアセトアセテートモノアセチルアセトネートをそれぞれ０．００３〜５．００質量％（実施例２７〜３３）及び７．００質量％（比較例１２）まで変化させて正極合剤中に添加したものである。実施例１６〜３３、比較例１１〜１２の結果を、実施例１及び比較例５の結果と共に、纏めて表２に示す。
【００５８】
【表２】
2011154949.tif 000006
【００５９】
表２に示した結果から以下のことが分かる。すなわち、非水電解質中に１，３−ジオキサンが添加されている場合、カップリング剤として上記化学式（Ｉ）で表される化合物を用いた実施例１、１６〜２１及びシランカップリング剤を用いた実施例２２〜２６の結果は、カップリング剤として鉄トリスアセチルアセトネートを用いた比較例１１の結果よりも、初期容量はほぼ同等であるが、高温サイクル特性及び自己放電量において非常に優れた結果が得られている。そのため、カップリング剤としては、上記化学式（Ｉ）で表される化合物又はシランカップリング剤が好ましいことが分かる。
【００６０】
また、カップリング剤として上記化学式（Ｉ）で表される化合物を用いた実施例１、１６〜２１のうち、ＭがＡｌである実施例１、１６〜１８の結果は、ＭがＴｉである実施例１９、２０及びＭがＺｒである実施例２１のものよりも、初期容量及び自己放電量はほぼ同等であるが、高温サイクル特性において優れている。そのため、カップリング剤として上記化学式（Ｉ）で表される化合物を用いる場合、ＭがＡｌの方が好ましいことが分かる。
【００６１】
更に、ＭがＡｌである実施例１、１６〜１８の結果を対比すると、Ｒ１又はＲ２がアルコキシ基である実施例１、１６及び１７の結果は、Ｒ１及びＲ２が共にアルコキシ基ではない実施例１８のものよりも僅かに高温サイクル特性が優れていることがわかる。
【００６２】
また、カップリング剤としてアルミニウムビスエチルアセトアセテートモノアセチルアセトネートをそれぞれ０．００３〜７．００質量％まで変化させた実施例１、２７〜３３及び比較例１２の結果によれば、カップリング剤の添加量は０．００３質量％以上の添加でカップリング剤の無添加の場合（比較例５）の場合に比して高温サイクル特性及び自己放電量共に充分に良好な結果が得られているが、カップリング剤の添加量が多くなって７．００質量％（比較例１２）となると初期容量及び高温サイクル特性の低下が見られる。そのため、非水電解質中に１，３−ジオキサン等のＤＯＸ誘導体が添加されている場合、カップリング剤としての上記化学式（Ｉ）で表される化合物ないしシランカップリング剤の添加量は正極活物質の質量に対して０．００３質量％以上５質量％以下とすることが好ましいことが分かる。
【００６３】
［実施例３４〜４６及び比較例１３〜３１］
実施例３４〜４６及び比較例１３〜３１の非水系二次電池としては、非水電解質中に添加するＤＯＸ誘導体としては１，３−ジオキサンを用い、正極合剤層中に添加するカップリング剤としてはアルミニウムビスエチルアセトアセテートモノアセチルアセトネートを用いた。
【００６４】
そして、実施例３４〜４２及び比較例１３〜２６では、正極活物質としてＬｉＣｏＯ２の平均粒径を３．３〜１６．４μｍまで、比表面積を０．１１〜０．９０ｍ２／ｇまで種々変化させて用い、かつ、１，３−ジオキサン及びカップリング剤の添加の有無の場合について測定したものである。また、実施例４３〜４６及び比較例２７〜３０は、ＬｉＣｏＯ２以外の各種の正極活物質について、１，３−ジオキサン及びカップリング剤の添加の有無の場合について測定したものである。
【００６５】
なお、実施例３４〜４６及び比較例１３〜３０では、１，３−ジオキサンを非水電解質に添加する場合には１．００質量％となるように添加し、カップリング剤を添加する場合には０．２０質量％となるように添加した。実施例３４〜４６及び比較例１３〜３０の測定結果を、実施例１、比較例１及び５の結果と共に、纏めて表３に示した。
【００６６】
【表３】
2011154949.tif 000007
【００６７】
表３に示した結果から以下のことが分かる。すなわち、正極活物質としてＬｉＣｏＯ２を用い、その平均粒径を３．３μｍ、比表面積を０．８５ｍ２／ｇとした比較例１３では、１，３−ジオキサン及びカップリング剤を添加しているが、自己放電量が非常に大きく、また、高温サイクル特性も劣る結果となっている。ただし、比較例１３では初期容量は一応良好な結果が得られている。
【００６８】
また、正極活物質としてＬｉＣｏＯ２を用い、平均粒径を３．５μｍ、比表面積を０．６３ｍ２／ｇとした比較例１４〜１６では、１，３−ジオキサンのみ添加（比較例１５）した場合及び１，３−ジオキサンとカップリング剤とを共に添加（比較例１６）した場合、両者共に無添加（比較例１４）の場合よりも、初期容量はほぼ同等であり、高温サイクル特性は良好な結果が得られているが、自己放電量が非常に大きくなっている。また、正極活物質としてＬｉＣｏＯ２を用い、平均粒径を５．２μｍ、比表面積を０．９０ｍ２／ｇとした比較例１７〜１９では、１，３−ジオキサンのみ添加（比較例１８）した場合及び１，３−ジオキサンとカップリング剤とを共に添加（比較例１９）した場合は、両者共に無添加（比較例１４）の場合よりも、初期容量はほぼ同等であり、高温サイクル特性は良好な結果が得られているが、自己放電量が非常に大きくなっている。
【００６９】
また、正極活物質としてＬｉＣｏＯ２を用い、平均粒径を１４．３μｍ、比表面積を０．１１ｍ２／ｇとした比較例２０〜２２では、１，３−ジオキサンのみ添加（比較例２１）した場合は、両者共に無添加（比較例２０）の場合よりも、初期容量はほぼ同等の結果が得られ、高温サイクル特性も良好な結果が得られているが、自己放電量は大幅に大きくなっており、また、１，３−ジオキサン及びカップリング剤共に添加（比較例２２）した場合、両者共に無添加（比較例２０）の場合よりも、初期容量はほぼ同等の結果が得られており、高温サイクル特性が僅かに劣っているが、自己放電量は小さく、非常に良好な結果が得られている。
【００７０】
また、正極活物質としてＬｉＣｏＯ２を用い、平均粒径を１６．４μｍ、比表面積を０．１６ｍ２／ｇとした比較例２３〜２５では、１，３−ジオキサンのみ添加（比較例２４）した場合は、両者共に無添加（比較例２３）の場合よりも、初期容量はほぼ同等であり、高温充電保存特性は僅かに良好な結果が得られているが、自己放電量は大幅に大きくなっており、更に、１，３−ジオキサン及びカップリング剤共に添加（比較例２２）した場合、両者共に無添加（比較例２３）の場合よりも、初期容量はほぼ同等の結果が得られており、自己放電量は非常に良好な結果が得られているが、高温サイクル特性が劣るようになる。更に、正極活物質としてＬｉＣｏＯ２を用い、平均粒径を１６．６μｍ、比表面積を０．１２ｍ２／ｇとし、１，３−ジオキサン及びカップリング剤共に添加（比較例２６）した場合では、比較例２３の場合と比すると、初期容量はほぼ同等の結果が得られており、自己放電量も非常に良好な結果が得られているが、高温サイクル特性はより劣るようになる。
【００７１】
それに対し、正極活物質としてＬｉＣｏＯ２を用い、１，３−ジオキサン及びカップリング剤共に添加しており、平均粒径を４．５μｍ〜１５．５μｍ、比表面積を０．１３〜０．８０ｍ２／ｇとした実施例１、３４〜４２では、何れも初期容量が１５００ｍＡｈ以上、サイクル特性が８１％以上、自己放電量が４ｍＡｈ以下という優れた効果が得られている。
【００７２】
これらの各比較例の内、１，３−ジオキサン及びカップリング剤共に添加した比較例１３、１６、１９、２２、２５及び２６の結果を実施例３４〜４２の結果と対比すると、正極活物質がＬｉＣｏＯ２の場合の結果であるが、以下のことが分かる。すなわち、正極活物質の平均粒径が４．５μｍ未満であると、比表面積が０．１３〜０．８０ｍ２／ｇの範囲内であっても、初期容量及び高温サイクル特性はほぼ同等であるが、自己放電量が大幅に大きくなっている。また、正極活物質の平均粒径が１５．５μｍを超えると、正極活物質の平均粒径が１５．５μｍ以下の場合よりも、比表面積が０．１３〜０．８０ｍ２／ｇの範囲内であっても、初期容量及び自己放電量はほぼ同等の結果が得られているが、高温サイクル特性が低下している。
【００７３】
更に、正極活物質の比表面積が０．１３ｍ２／ｇ未満であると、正極活物質の平均粒径が４．５〜１５．５μｍであっても、初期容量及び自己放電量はほぼ同等の結果が得られているが、高温サイクル特性が低下している。また、正極活物質の比表面積が０．８０ｍ２／ｇを超えると、正極活物質の平均粒径が４．５〜１５．５μｍであっても、初期容量及び高温サイクル特性はほぼ同等であるが、自己放電量は大幅に増大している。
【００７４】
したがって、本発明の非水系二次電池においては、１，３−ジオキサン等のＤＯＸ誘導体及びカップリング剤共に含有されており、正極活物質の平均粒径は４．５〜１５．５μｍ、比表面積は０．１３〜０．８０ｍ２／ｇであることが好ましいことが分かる。
【００７５】
次に、実施例４３〜４６及び比較例２７〜３０の測定結果について検討する。実施例４３〜４６及び比較例２７〜３０は、正極活物質としてＬｉＭｎ１／３Ｎｉ１／３Ｃｏ１／３Ｏ２、ＬｉＭｎ２Ｏ４、ＬｉＮｉＯ２、ＬｉＮｉ０．８５Ｃｏ０．１５Ｏ２、及び、ＬｉＣｏ０．９９Ａｌ０．０１Ｏ２をそれぞれ用い、１，３−ジオキサン及びカップリング剤共に含有しない場合（比較例２７〜３０）及び１，３−ジオキサン及びカップリング剤共に含有する場合（実施例４３〜４６）について測定した結果を示している。ただし、実施例４３〜４６及び比較例２７〜３０のいずれにおいても、正極活物質の平均粒径は４．５〜１５．５μｍの範囲内及び比表面積は０．１３〜０．８０ｍ２／ｇの範囲内とされている。
【００７６】
表３に示した結果によれば、正極活物質としてＬｉＭｎ１／３Ｎｉ１／３Ｃｏ１／３Ｏ２、ＬｉＭｎ２Ｏ４、ＬｉＮｉＯ２、ＬｉＮｉ０．８５Ｃｏ０．１５Ｏ２、及び、ＬｉＣｏ０．９９Ａｌ０．０１Ｏ２の何れを用いた場合であっても、１，３−ジオキサン及びカップリング剤共に含有する場合（実施例３８〜４２）は、１，３−ジオキサン及びカップリング剤共に含有しない場合（比較例２７〜３０）に比して、初期容量はほぼ同等の結果が得られているが、高温サイクル特性、自己放電量共に良好な結果が得られている。そのため、正極活物質としてＬｉＣｏＯ２を用いた場合の検討結果は、非水系二次電池で普通に採用されているリチウム複合酸化物からなる正極活物質に対して均しく適用できることは明らかである。
【手続補正書】
【提出日】平成22年12月27日(2010.12.27)
【手続補正１】
【補正対象書類名】特許請求の範囲
【補正対象項目名】請求項１
【補正方法】変更
【補正の内容】
【請求項１】
リチウム複合酸化物を正極活物質とする正極合剤層が形成された正極極板と、負極極板と、セパレータと、非水電解質とを備える非水系二次電池において、
前記正極活物質の平均粒径が４．５〜１５．５μｍ、比表面積が０．１３〜０．８０ｍ２／ｇであり、
前記正極合剤層がシランカップリング剤もしくは下記一般式（Ｉ）で表されるカップリング剤の少なくとも１種を前記正極活物質の質量に対して０．００３質量％以上５質量％以下含有し、
前記非水電解質は、下記一般式（II）で表されるＤＯＸ誘導体を非水電解質総質量に対して０．０５質量％以上３．０質量％以下含有することを特徴とする非水系二次電池。
【化４】
2011154949.tif 000013
（ただし、ＭはＡｌ、Ｔｉ、Ｚｒから選択される１種であり、Ｒ１及びＲ２は炭素原子数１〜１８のアルキル基又はアルコキシ基であり、ｎは１〜４の整数を表す。）
【化５】
2011154949.tif 000014
（ただし、Ｒ１〜Ｒ４はフッ素基、アルキル基あるいはフッ素化アルキル基であり、それらは互いに同一でもよいし異なってもよいが、それらのうちの少なくとも１つはフッ素基あるいはフッ素化アルキル基である。）。